(57)【特許請求の範囲】
【請求項１】
半径方向カーカス補強材を備えたタイヤであって、前記半径方向カーカス補強材が、周方向と１０°〜４５°の角度をなした状態で一方のプライから他方のプライにクロス掛けされた非伸張性補強要素の少なくとも２つの実働クラウン層で形成されているクラウン補強材を有し、前記クラウン補強材それ自体がトレッドによって半径方向に覆われ、前記トレッドが２つのサイドウォールによって２つのビードに連結され、前記クラウン補強材が周方向補強要素の少なくとも１つの層を有する、タイヤにおいて、前記周方向補強要素層の前記補強要素は、前記補強要素の初期状態と前記タイヤから取り出されたときの前記補強要素の状態との間で、最大接線モジュラスにおいて１５ＧＰａを超える減少を示す撚りコードである、タイヤ。
【請求項２】
前記周方向補強要素の少なくとも１つの層の補強要素は、１０〜１２０ＧＰａの０．７％伸び率における割線モジュラスを有すると共に１５０ＧＰａ未満の最大接線モジュラスを有する金属補強要素である、請求項１記載のタイヤ。
【請求項３】
周方向中間平面における末端摩耗面と前記周方向補強要素層の前記補強要素との間の距離と前記周方向補強要素層の端のところにおける前記末端摩耗面と前記周方向補強要素層の前記補強要素との間の距離の比は、０．９５〜１．０５である、請求項１又は２に記載のタイヤ。
【発明の詳細な説明】
【技術分野】
【０００１】
本発明は、半径方向カーカス補強材を備えたタイヤ、特に、重量物を運搬し、持続速度で駆ける車両、例えばローリ、トラクタ、トレーラ又は路上を走行するバスに取り付けられるようになったタイヤに関する。
【背景技術】
【０００２】
タイヤ、特に重車両型の車両用のタイヤの補強構造体又は補強材は、現時点では―そして通常―従来「カーカスプライ」、「クラウンプライ」等と呼ばれている１枚又は２枚以上のプライのスタックで構成されている。補強材をこのように命名する仕方は、細線状補強材を備えた、多くの場合、長手方向のプライの形態をした一連の半完成状態の製品を作り、次に、これらを組み立て又は積み重ねて生（グリーン）タイヤを作るという製造方法に由来している。プライを寸法が大きな状態で平らに作り、次に、所与の製品の寸法に合わせて裁断する。また、プライを、当初、実質的に平らに組み立てる。次に、このようにして作られた生タイヤをシェーピングしてタイヤについて典型的なドーナツ形状を与える。次に、半完成状態の「完成途上」製品を生タイヤに張り付けていつでも硬化させることができる製品を得る。
【０００３】
このような方法の「従来」形式では、特に生タイヤを製造する段階の間、カーカス補強材をタイヤのビード領域内に繋留し又は保持するための繋留要素（一般にビードワイヤ）が用いられる。かくして、このような形式の方法では、カーカス補強材を構成するプライの全て（又はその何割かだけ）の一部をタイヤのビード内に納められたビードワイヤ周りに折り返す又は巻き上げる。すると、これにより、カーカス補強材がビード中に繋留される。
【０００４】
この従来型方法がタイヤ製造業界全体に普及していることにより、プライを構成して組み立てる仕方に多くの別法が存在しているにもかかわらず、当業者は、この方法に基づく語彙を用いており、それ故、一般に用いられている用語として、特に「プライ」、「カーカス」、「ビードワイヤ」、平らな輪郭形状からドーナツ形輪郭形状への移行等を意味する「シェーピング」という用語等が挙げられる。
【０００５】
今日、厳密に言えば、上述の定義から理解されるような「プライ」又は「ビードワイヤ」を備えていないタイヤが存在する。例えば、欧州特許第０５８２１９６号明細書は、プライの形態の半完成状態の製品を用いないで製造されたタイヤを記載している。例えば、種々の補強構造体の補強要素を隣接のゴムコンパウンド層に直接張り付け、次に、これら全てを連続した層の状態でドーナツ形コアに張り付け、このドーナツ形コアの形状が、製造中のタイヤの最終プロフィールとほぼ同じプロフィールを直接生じさせる。かくして、この場合、「半完成状態」の製品又は「プライ」若しくは「ビードワイヤ」は存在しない。基本的製品、例えばゴムコンパウンド及び細線又はフィラメントの形態をした補強要素は、コアに直接張り付けられる。このコアの形状は、ドーナツ形のものなので、平らなプロフィールからトーラス形状のプロフィールにするために生タイヤを形成することはもはや不要である。
【０００６】
さらに、この特許文献に記載されたタイヤは、ビードワイヤ周りのカーカスプライの「伝統的な」折り返し又は巻き上げを用いていない。この種の繋留に代えて、周方向細線がサイドウォール補強構造体に隣接して位置決めされる構造が用いられ、全てのものは、繋留又は結合ゴムコンパウンド中に埋め込まれる。
【０００７】
また、中央コア上への迅速且つ効率的で、しかも簡単な積層向けに特に設計された半完成状態の製品を採用するドーナツ形コアへの組み付け方法が存在する。最後に、或る特定のアーキテクチャ上の観点を達成する或る幾つかの完成状態の製品（例えばプライ、ビードワイヤ等）を組み合わせたハイブリッド又は混成体を用いる一方で他のものをコンパウンド及び（又は）補強要素の直接的張り付けによって製作することも又、可能である。
【０００８】
上記特許文献では、製品製造分野と製品設計分野の両方における最近の技術進歩を考慮に入れるためには、従来の用語、例えば「プライ」、「ビードワイヤ」等に代えて、中立的な用語又は用いられる方法の形式とは無関係の用語を用いると好都合である。それ故、「カーカス型補強材」又は「サイドウォール補強材」という用語は、従来方法におけるカーカスプライの補強要素及び半完成状態の製品が用いられない方法に従って製作されたタイヤの対応の補強要素（これら補強要素は、一般的にサイドウォールに張り付けられる）を表すのに有効に用いられる。「繋留領域」という用語は、その一部について、従来方法におけるビードワイヤ周りへのカーカスプライの「伝統的」折り返し部又は巻き上げ部をまさしく容易に表すことができる。というのは、これは、周方向補強要素、ゴムコンパウンド及びドーナツ形コアへの張り付けを含む方法を用いて形成された底部領域の隣接のサイドウォール補強部分により形成された組立体だからである。
【０００９】
一般に、重量物運搬型のタイヤでは、カーカス補強材は、ビードの領域で各側が繋留され、半径方向上側には、互いに重ね合わされた少なくとも２つの層により構成されるクラウン補強材が設けられ、これら層は、各層内で互いに平行であり、１つの層から次の層にクロス掛けされ、周方向と１０°〜４５°の角度をなす細線又はコードで形成されている。実働補強材を形成する実働層も又、補強要素で作られていて保護層と呼ばれる少なくとも１つの層で覆われるのが良く、これら補強要素は、有利には、金属であり且つ伸張性であり、弾性補強要素と呼ばれている。保護層は、周方向と４５°〜９０°の角度をなす伸張性の低い金属コード又は細線の層を更に含み、三角形構造形成プライと呼ばれるこのプライは、カーカス補強材と絶対値でいってせいぜい４５°の角度をなして互いに平行なコード又は細線で作られた第１のいわゆる実働クラウンプライとの間に半径方向に位置する。三角形構造形成プライは、少なくとも実働プライと一緒になって三角形構造形成補強材を形成し、この三角形構造形成補強材は、これが受ける種々の応力下において、生じる変形量が非常に僅かであり、三角形構造形成プライの本質的役割は、補強要素の全てがタイヤのクラウンの領域で受ける横方向圧縮力に反作用することにある。
【００１０】
「重量物運搬」車両用のタイヤの場合、通常、保護層が１つだけ設けられ、その保護要素は、大抵の場合、同一方向に且つ半径方向最も外側の、それ故に半径方向に隣接した実働層の補強要素の角度と絶対値として同一の角度で差し向けられている。幾分凸凹の路面上を走行するようになった土木工学作業車両用のタイヤの場合、２枚の保護プライが存在することは、有利であり、補強要素は、或る１つの層から次の層にクロス掛けされ、半径方向内側の保護層の補強要素は、半径方向外部に位置すると共にこの半径方向内側保護層に隣接して位置する実働層の非伸張性補強要素とクロス掛け関係をなしている。
【００１１】
コードは、かかるコードが破断強さの１０％に等しい引張力を受けたときに、せいぜい０．２％に等しい相対伸び率を示す場合に非伸張性であると呼ばれる。
【００１２】
コードはかかるコードが、破断強さに等しい引張力を受けたときに、少なくとも３％に等しい相対伸び率を示し、１５０ＧＰａ未満の最大接線モジュラスを有する場合に弾性であると呼ばれる。
【００１３】
周方向補強要素は、周方向と約０°±２．５°の角度をなす補強要素である。
【００１４】
タイヤの周方向又は長手方向は、タイヤの周囲に対応すると共にタイヤの走行方向によって定められる方向である。
【００１５】
タイヤの横方向又は軸方向は、タイヤの回転軸線に平行である。
【００１６】
半径方向は、タイヤの回転軸線と交差し且つこれに垂直な方向である。
【００１７】
タイヤの回転軸線は、タイヤが通常の使用中に回転する中心となる軸線である。
【００１８】
半径方向面又は子午線面は、タイヤの回転軸線を含む平面である。
【００１９】
周方向中間平面又は赤道面は、タイヤの回転軸線に垂直であり且つタイヤを２つの半部に区分する平面である。
【００２０】
「ロード（road）」タイヤと呼ばれている或る特定の現行のタイヤは、道路ネットワークが向上していると共に自動車専用道路ネットワークワールドワイドが広がっているので、高速で且つますます長い距離にわたって走行するようになっている。タイヤが問題なく走行するための必要条件の全てにより、走行可能距離数を増大させることができるが、タイヤ耐摩耗性が低くなるので、このことによりタイヤの耐久性、特にクラウン補強材の耐久性が犠牲になっている。
【００２１】
これは、クラウン補強材に応力が生じ、特に、クラウン層相互間に剪断応力が生じ、かかる応力が軸方向に最も短いクラウン層の端部のところの動作温度の取るに足らないとはいえないほどの増大と組み合わさり、その結果として、かかる端部のところでゴムに亀裂の発生及び進展が生じるからである。同じ問題は、補強要素の２つの層の縁部に生じ、他方の層は、必ずしも第１の層に対して半径方向に隣接しているわけではない。
【００２２】
検討中の形式のタイヤのクラウン補強材の耐久性を向上させるため、プライの端部、特に軸方向に最も短いプライの端部相互間且つ／或いはこれらの周りに位置決めされた層の構造及び品質並びに／或いはゴムコンパウンドの異形要素に関する解決策が既に提案されている。
【００２３】
仏国特許第１３８９４２８号明細書は、クラウン補強材の縁部の近くに位置するゴムコンパウンドの耐劣化性を向上させるため、低ヒステリシストレッドと連携して、クラウン補強材の少なくとも側部及び辺縁部を覆い、低ヒステリシスゴムコンパウンドから成るゴム異形要素の使用を推奨している。
【００２４】
仏国特許第２２２２２３２号明細書は、クラウン補強材プライ相互間の分離を回避する目的で、ショアＡスケール硬度が、クラウン補強材を包囲しているトレッドのショアＡスケール硬度とは異なり、しかもクラウン補強材の縁部とカーカス補強プライとの間に配置されたゴムコンパウンドの異形要素のショアＡスケール硬度よりも高いゴムのクッションで補強材の端部を被覆することを教示している。
【００２５】
仏国特許出願第２７２８５１０号明細書は、一方において、カーカス補強材と回転軸線の半径方向最も近くに位置するクラウン補強材実働プライとの間に、周方向と少なくとも６０°の角度をなす非伸張性金属コードで形成され、少なくとも最短の実働クラウンプライの軸方向幅に等しい軸方向幅の軸方向に連続したプライを配置し、他方において、２枚の実働クラウンプライ相互間に、実質的に周方向に全く平行に差し向けられた金属要素で作られた追加のプライを配置することを提案している。
【００２６】
このようにして構成されたタイヤを特に過酷な条件下において長時間にわたって走行させると、これらタイヤの耐久性の面で限度のあることが分かった。
【００２７】
かかる欠点を解決すると共にこれらタイヤのクラウン補強材の耐久性を向上させるため、実質的に周方向に平行な補強要素の少なくとも１つの追加の層を角度をなして実働クラウン層と組み合わせることが提案された。国際公開第９９／２４２６９号パンフレットは、特に、赤道面の各側で且つ周方向に実質的に平行な補強要素の追加のプライの直近の軸方向連続部として、或る１つのプライから次のプライにクロス掛けされた補強要素で形成されている２つの実働クラウンプライが、或る特定の軸方向距離にわたって互いに結合され、次に、少なくとも２つの実働プライに共通の幅の残部にわたってゴムコンパウンドの異形要素により互いに分離され又は結合解除されることを提案している。
【先行技術文献】
【特許文献】
【００２８】
【特許文献１】欧州特許第０５８２１９６号明細書
【特許文献２】仏国特許第１３８９４２８号明細書
【特許文献３】仏国特許第２２２２２３２号明細書
【特許文献４】仏国特許出願第２７２８５１０号明細書
【特許文献５】国際公開第９９／２４２６９号パンフレット
【発明の概要】
【発明が解決しようとする課題】
【００２９】
本発明の一目的は、耐久性を特に非常に過酷な走行条件下において一段と向上させた「大型」車両用タイヤを提供することにある。
【課題を解決するための手段】
【００３０】
この目的は、本発明によれば、半径方向カーカス補強材を備えたタイヤであって、半径方向カーカス補強材が、周方向と１０°〜４５°の角度をなした状態で一方のプライから他方のプライにクロス掛けされた非伸張性補強要素の少なくとも２つの実働クラウン層で形成されているクラウン補強材を有し、クラウン補強材それ自体がトレッドによって半径方向に覆われ、トレッドが２つのサイドウォールによって２つのビードに連結され、クラウン補強材が周方向補強要素の少なくとも１つの層を有する、タイヤにおいて、周方向補強要素層の補強要素は、補強要素の初期状態とタイヤから取り出されたときの補強要素の状態との間で、最大接線モジュラスにおいて１５ＧＰａを超え、好ましくは２０ＧＰａを超える減少を示す撚りコードであることを特徴とするタイヤを用いて達成される。
【００３１】
上述のモジュラス値は、５Ｎの予荷重により得られる引張り応力／伸び率曲線で測定され、引張り応力は、張力を補強要素中の金属の断面積で除算した値に対応する。この測定値は、１９８４ＩＳＯ規格ＩＳＯ６８９２に従って張力下で取られる。
【００３２】
測定が行われるタイヤから取ったコードは、問題のコード以外の構成部品、特にかかるコードに侵入しがちなコンパウンドが、大型車両用タイヤ型の用途にとって従来の構成部品であるようなタイヤから取られる。
【００３３】
有利には、本発明のこの実施形態によれば、周方向補強要素の層の補強要素は、空気をコード中に取り込むことができるツイスティング法によって組み立てられた撚りコードである。
【００３４】
かかるツイスティング法では、特に、ストランドの製造中にツイスティングを行うのが良い。この場合、ツイスティング法は、本質的に、次のステップ、即ち、
‐外側層の細線を所与の過渡的ツイスティングピッチでつる巻線をなして内側層上に巻回するステップ、
‐この過渡的ピッチを減少させる目的で、即ち、外側層のつる巻線及びかくしてそのつる巻曲率を増大させる目的でオーバーツイスティング（overtwisting）又はクリーピング（creeping）するステップ、及び
‐ゼロ残留トルクを得るためにアンツイスティング（untwisting）により得られたストランドを安定化するステップを含む。
【００３５】
ツイスティング法は、又、ストランドの組み立てに関する場合がある。したがって、ツイスティング法は、本質的には、次のステップ、即ち、
‐ストランドを所与の過渡的ツイスティングピッチで巻回するステップ、
‐この過渡的ピッチを減少させる目的で（即ち、ストランドの組立体のつる巻き角及びかくしてつる巻曲率を増大させる目的で）オーバーツイスティング又はクリーピングするステップ、及び
‐ゼロ残留トルクを得るためにアンツイスティングにより得られたストランドを安定化するステップを含む。
【００３６】
ツイスティング法は、最終的には、ストランドの各々の形成中におけるツイスティングとコードを得るためのストランドの組み立て中におけるツイスティングの組み合わせであるのが良い。
【００３７】
本発明のコードを得るために実施される上述のツイスティング法は、ストランドの外側層を構成する細線及び／又はコードを構成するストランドに大きな曲率を与え、かかる大きな曲率は、これら細線やストランドを軸方向に分ける（この場合、軸方向は、細線の場合にはストランドの軸線の方向に垂直であり又はストランドの場合にはコードの軸線の方向に垂直な方向である）。この曲率は、一方において、この外側層のつる巻直径により、他方において、外側層のつる巻ピッチ又はつる巻角（コードの軸線から測定した角度）により定められる。
【００３８】
注目されるべきこととして、上述のツイスティング法により、つる巻直径とつる巻角の両方を増大させることができる。
【００３９】
本発明によれば、このつる巻角は、有利には、２５°〜４５°である。
【００４０】
１本及び／又は複数本のストランドを構成する細線に適応される上述のツイスティング法は、ｔａｎ2（つる巻角）に比例したコードの構造的伸びを著しく増大させる役割を果たす。
【００４１】
本発明者は、初期状態とタイヤから取り出された状態との間において最大接線モジュラスにおいて１５ＧＰａを超える減少を示す上述したように作られたコードは、構成が同一であるがツイスティングステップなしで且つ小さなつる巻ピッチで作られたコードと比較して、生の状態において及びタイヤから取り出されたときに高い構造的伸び率を示すことを実証することができた。さらに、本発明のこれら同一のコードは、これらの初期状態において、同一の構成であるがツイスティングステップなしで且つ小さなつる巻ピッチで作られたコードの最大接線モジュラスと比較して、依然としてタイヤからの取り出し時に高い最大接線モジュラスを示すが、非常に驚くべきこととして、同一の構成であるがツイスティングステップなしで且つ小さなつる巻ピッチで作られたコードと比較して、低い最大接線モジュラスを示す。
【００４２】
本発明に従って製造されたタイヤは、特に非常に過酷な走行条件下において耐久性の一段の向上を可能にする。
【００４３】
また、かかる補強要素を周方向補強要素の少なくとも１つの層中に用いることにより、従来の製造方法における付形及び硬化ステップ後であっても、層中の十分な剛性を維持することができる。
【００４４】
本発明の有利な一実施形態によれば、周方向補強要素の少なくとも１つの層の補強要素は、１０〜１２０ＧＰａの０．７％伸び率における割線モジュラスを有すると共に１５０ＧＰａ未満の最大接線モジュラスを有する金属補強要素である。
【００４５】
好ましい実施形態によれば、補強要素の０．７％伸び率における割線モジュラスは、１００ＧＰａ未満であり且つ好ましくは２０ＧＰａを超え、より好ましくは３０〜９０ＧＰａ、より好ましくは８０ＧＰａ未満である。
【００４６】
この場合も又、好ましくは、補強要素の最大接線モジュラスは、１３０ＧＰａ未満、好ましくは１２０ＧＰａ未満である。
【００４７】
上述のモジュラス値は、５Ｎの予荷重により得られる引張り応力／伸び率曲線で測定され、引張り応力は、張力を補強要素中の金属の断面積で除算した値に対応する。
【００４８】
好ましい実施形態によれば、周方向補強要素の少なくとも１つの層の補強要素は、低い伸び率については浅い勾配を有し、高い伸び率については実質的に一定で且つ急な勾配を有する引張り応力／相対伸び率曲線を示す金属補強要素である。追加のプライ中のかかる補強要素は、一般に「バイモジュラス（bi-modulus）」要素と呼ばれている。
【００４９】
本発明の好ましい実施形態によれば、実質的に一定で且つ急な勾配は、０．４％〜０．７％の相対伸び率から始まって現われる。
【００５０】
上述の補強要素の種々の特性は、タイヤから取られた補強要素について測定される。
【００５１】
本発明の周方向補強要素の少なくとも１つの層を作るのに特に適した補強要素は、例えば構成２１．２３の組立体であり、その構成は３×（０．２６＋６×０．２３）５．０／７．５ＳＳであり、この撚りコードは、構成３×（１＋６）の２１本の単位細線で構成され、ピッチ７．５ｍｍの３本の撚り合わせストランドは各々、７本の細線から成り、１本の細線は、直径が２６／１００ｍｍに等しい中央コアを形成し、６本の巻き細線の直径は、５ｍｍのピッチで２３／１００ｍｍに等しい。かかるコードは、かかるコードは、その初期状態において、５Ｎの予荷重で求められた引張り応力／伸び率曲線で測定して１００ＧＰａに等しい最大接線モジュラスを有する。タイヤから取り出され、かくしてゴムを含むコードは、５Ｎの予荷重で求められた引張り応力／伸び率曲線で測定して７８ＧＰａに等しい最大接線モジュラスを有し、引張り応力は、測定張力を補強要素の金属の断面で除算した値に対応している。
【００５２】
本発明の有利な変形形態によれば、周方向中間平面における末端摩耗面と周方向補強要素層の補強要素との間の距離と周方向補強要素層の端のところにおける末端摩耗面と周方向補強要素層の補強要素との間の距離の比は、０．９５〜１．０５である。
【００５３】
タイヤの末端摩耗面は、本発明の意味の範囲内において、タイヤに存在する摩耗指標から推定される表面であると定義される。
【００５４】
末端摩耗面と周方向補強要素層の補強要素との間の距離は、周方向補強要素層にとって適当な測定箇所を通るトレッドの外面の垂線に沿って測定される。
【００５５】
種々の測定値は、タイヤの断面で取られ、従って、タイヤは、非インフレート状態にある。
【００５６】
本発明のこの変形形態によれば、タイヤクラウンブロックの領域の、即ち、トレッドの下の領域の補強材のアーキテクチャは、カーカス補強要素の補強層の形態を取ると共にクラウン補強材の補強層の形態を取っており、これら補強層の軸方向（又は子午線方向）曲率は、事実上、摩耗面及びかくしてトレッドの輪郭形状のあらゆる点のところで同心である。
【００５７】
クラウン補強材の補強層が、トレッドの輪郭形状のあらゆる点のところで事実上同心である軸方向曲率を示す本発明のこの変形形態の場合、本発明のコードの使用により、タイヤの耐久性を一段と向上させることができる。具体的に説明すると、タイヤから抽出されたコードについてかなり低い弾性率を構成が同一であるがツイスティングステップなしで作られたコードと比較して大きな構造的伸び率と組み合わせることにより、特に周方向補強要素層が湾曲した形状のものである場合にかかる層の端のところでのかかる層中の補強要素の受ける張力を減少させることができる。というのは、この周方向補強要素層は、本発明ではこの層がタイヤを変形させる接触パッチを通過する際に湾曲した形状のものだからである。
【００５８】
有利には、本発明により、クラウンアーキテクチャを構成する少なくとも１つの層が軸方向最も外側の「リブ」又は主として長手方向に差し向けられたトレッドパターンの下に半径方向に存在する。この実施形態により、トレッドパターンの剛性が改善する。
【００５９】
本発明の好ましい実施形態によれば、軸方向に最も幅の広い実働クラウン層の軸方向幅と軸方向に幅の最も狭い実働クラウン層の軸方向幅との差は、１０〜３０ｍｍである。
【００６０】
この場合も又、好ましくは、軸方向に最も幅の広い実働クラウン層は、他の実働クラウン層の半径方向内側に位置する。
【００６１】
本発明の有利な一実施形態では、少なくとも１つの周方向補強要素の軸方向幅は、軸方向に最も幅の広い実働クラウン層の軸方向幅よりも小さい。
【００６２】
特に、周方向補強要素の少なくとも１つの層のかかる幅により、実働層相互間の剪断応力を減少させることができ、従って、その結果として、タイヤの耐久性が一段と向上する。
【００６３】
本発明の周方向補強要素の層は、有利には、軸方向幅の全体にわたって連続した層である。
【００６４】
本発明の変形形態によれば、少なくとも１つの周方向補強要素層は、２つの実働クラウン層相互間に半径方向に配置されている。
【００６５】
この変形形態によれば、周方向補強要素の層により、実働層の半径方向外側に配置された同様な層よりもカーカス補強材中の補強要素の圧縮を大幅に制限することができる。かかる層は、これら補強要素に過度の疲労を加えないように、好ましくは、補強要素に加わる応力を減少させるよう少なくとも１つの実働層だけカーカス補強材から半径方向に隔てられる。
【００６６】
これ又有利には、２つの実働クラウン層相互間に半径方向に位置決めされた周方向補強要素の層の場合、周方向補強要素の層に対して半径方向に隣接して位置する実働クラウン層の軸方向幅は、周方向補強要素の層の軸方向幅よりも大きく、好ましくは、周方向補強要素の層に隣接して位置する上述の実働クラウン層は、赤道面の各側で且つ前記周方向補強要素層の直近の軸方向延長部内において、軸方向幅にわたり結合され、次に、少なくとも前記２つの実働クラウン層に共通の幅の残部にわたりゴムコンパウンドの異形要素によって結合解除される。
【００６７】
周方向補強要素の層に隣接して位置する実働クラウン層相互間のかかる結合が行われていることにより、この結合部の最も近くに位置した軸方向最も外側の周方向要素に加わる引張り応力を一段と減少させることができる。
【００６８】
最も幅の狭い実働層の端のところで測定した実働プライ相互間の結合解除を可能にする異形要素の厚さは、少なくとも２ミリメートルに等しく、好ましくは２．５ｍｍよりも大きい。
【００６９】
結合状態のプライは、各補強要素がせいぜい１．５ｍｍだけ半径方向に隔てられたプライを意味するものと理解されるべきであり、ゴムの厚さは、上述の補強要素のそれぞれの上側母線と下側母線との間で半径方向に測定される。
【００７０】
軸方向に最も外側の周方向要素に作用する引張り応力を減少するため、本発明によれば、これ又有利には、実働クラウン層の前記補強要素と周方向とのなす角度は、３０°未満、好ましくは２５°未満である。
【００７１】
本発明の実施形態の別の有利な変形形態によれば、実働クラウン層は、一方のプライから他方のプライにクロス掛けされ、周方向とは軸方向に従って変化する角度をなす補強要素から成り、かかる角度は、周方向中間平面のところで測定された補強要素の角度と比較して、補強要素の層の軸方向外縁部についての方が大きい。本発明のかかる実施形態により、特に、カーカス補強材の圧縮度を減少させるため、周方向剛性を或る特定のゾーンでは増大させるが、周方向剛性を他のゾーンでは減少させることができる。
【００７２】
また、本発明の好ましい一実施形態では、クラウン補強材の半径方向外側には、保護プライと呼ばれる弾性補強要素の少なくとも１つの追加のプライが補完的に設けられ、弾性補強要素は、周方向に対して１０°〜４５°の角度をなして差し向けられると共に追加のプライに半径方向に隣接して位置する実働プライの非伸張性要素のなす角度と同一の方向のものである。
【００７３】
保護層は、幅の最も狭い実働層の軸方向幅よりも小さな軸方向幅を有するのが良い。かかる保護層は、幅の最も狭い実働層の軸方向幅よりも大きな軸方向幅を有しても良く、その結果、保護層は、幅の最も狭い実働層の縁とオーバーラップし、この保護層が、幅の最も狭い半径方向最も内側の層である場合、保護層は、追加の補強材の軸方向連続部として、軸方向幅にわたって幅の最も広い実働クラウン層に結合され、その後、厚さが少なくとも２ｍｍの異形要素によりこの幅の最も広い実働層から軸方向外部が分離されるようになる。弾性補強要素で形成された保護層は、上述の場合、一方において、２つの実働層の縁を互いに分離する異形要素の厚さよりも実質的に小さい厚さの異形要素により上述の幅の最も狭い実働層の縁部から分離される場合があり、他方、幅の最も広いクラウン層の軸方向幅よりも小さな又は大きな軸方向幅を有する。
【００７４】
上述の本発明の実施形態のうちのいずれか１つによれば、カーカス補強材の半径方向内側には、カーカス補強材とこのカーカス補強材の最も近くに位置する半径方向内側実働層との間で、半径方向に最も近いカーカス補強層の補強要素相互間のなす角度と同一の方向で周方向と６０°よりも大きな角度をなすスチールで作られた非伸張性金属補強要素の三角形構造形成層が更に補完的に設けられるのが良い。
【００７５】
本発明の他の細部及び他の有利な特徴は、図１及び図２を参照して行われる本発明の幾つかの例示の実施形態の説明から以下において明らかになろう。
【図面の簡単な説明】
【００７６】
【図１】本発明のタイヤの概略子午面図である。
【図２】本発明のコードと従来型コードに関する力／伸び率曲線を示す図である。
【発明を実施するための形態】
【００７７】
理解を容易にするために、図は、縮尺通りには示されていない。図は、タイヤの半分しか示しておらず、タイヤの他方の半分は、タイヤの周方向中間平面又は赤道面を表すＸＸ′軸線に関して対称に連続している。
【００７８】
図１では、サイズが３１５／７０Ｒ２２．５ＸＦのタイヤ１は、０．７０に等しいアスペクト比Ｈ／Ｓを有し、Ｈは、タイヤ１の取り付けリム上におけるタイヤ１の高さであり、Ｓは、最大軸方向幅である。タイヤ１は、図示されていない２つのビード内に繋留された半径方向カーカス補強材２を有している。カーカス補強材は、金属コードの単一の層で形成されている。このカーカス補強材２は、クラウン層４で覆われており、このクラウン層４は、次のように内側から外側に半径方向に、即ち、
‐プライの幅全体にわたって連続していて、１８°に等しい角度に差し向けられた非被覆状態の非伸張性１１．３５金属コードで形成された第１の実働層４１、
‐スチール製の２１×２３金属コードで形成された「バイモジュラス」型の周方向補強要素の層４２、
‐プライの幅全体にわたって連続していて、１８°の角度に差し向けられると共に層４１の金属コードとクロス掛け関係をなす非被覆状態の非伸張性１１．３５金属コードで形成された第２の実働層４３、
‐１８×２３弾性金属コードで作られた保護層４４で形成されている。
【００７９】
クラウン補強材それ自体には、トレッド５が被せてある。
【００８０】
第１の実働層４１の軸方向幅Ｌ41は、２４８ｍｍに等しく、これは、従来型形状のタイヤの場合、検討対象の場合において２６２ｍｍに等しいトレッドの幅Ｌよりも実質的に小さい。したがって、トレッドの幅と幅Ｌ41との差は、本発明によれば、１４ｍｍに等しく、従って１５ｍｍよりも小さい。
【００８１】
第２の実働層４３の軸方向幅Ｌ43は、２３０ｍｍに等しい。幅Ｌ41，Ｌ43相互間の差は、本発明によれば、１８ｍｍに等しく、従って、１０〜３０ｍｍである。
【００８２】
周方向補強要素の層４２の全体的軸方向幅Ｌ42に関し、これは、１８８ｍｍに等しい。
【００８３】
保護プライと呼ばれている最後のクラウンプライ４４は、１８８ｍｍに等しい幅Ｌ44を有する。
【００８４】
本発明によれば、補強要素４２の層の幅全体にわたり、クラウン補強材の層の全ては、トレッドの曲率半径に事実上等しい曲率半径を有する。
【００８５】
図１は又、末端摩耗面３を示しており、これは、タイヤに存在しているが、図示されていない摩耗指標から推定されている。
【００８６】
本発明によれば、周方向中間平面における末端摩耗面と周方向補強要素層の補強要素との間の距離１６と周方向補強要素層の端のところにおける末端摩耗面と周方向補強要素層の補強要素との間の距離１７の比は、１に等しく、従って、０．９５〜１．０５である。具体的に言えば、末端摩耗面と周方向中間平面における周方向補強要素の層の補強要素との間の距離１６と、摩耗面と周方向補強要素の層の端のところにおける周方向補強要素の層の補強要素との間の距離１７は、互いに同一であり、１０ｍｍに等しい。
【００８７】
図２は、上述したようにツイスティングにより組み立てられた周方向補強要素の層を形成する本発明のコードに関して、この種の用途における慣用的使用における同一の構成のコードと比較した強度／伸び率曲線のグラフ図である。
【００８８】
このグラフ図は、１９８４ＩＳＯ規格ＩＳＯ６８９２に従ってコードに張力の状態で加えられた力１９に関して観察された伸び率１８を示している。
【００８９】
本発明のコードは、「バイモジュラス」型の２１×２３スチールコードであり、その構成は３×（０．２６＋６×０．２３）５．０／７．５ＳＳであり、この撚りコードは、３×（１＋６）の２１本の単位細線で構成され、ピッチ７．５ｍｍの３本の撚り合わせストランドは各々、７本の細線から成り、１本の細線は、直径が２６／１００ｍｍに等しい中央コアを形成し、６本の巻き細線の直径は、５ｍｍのピッチで２３／１００ｍｍに等しい。
【００９０】
本発明との比較対象をなす基準コードは、「バイモジュラス」型の同一の２１×２３構成のスチールコードであり、３×（０．２６＋６×０．２３）４．４／６．６ＳＳの構造を有している。
【００９１】
曲線１０は、初期状態における本発明のコードに対応し、曲線２１は、タイヤから取り出した同一コードに対応し、このコードにはゴムを含浸させてあり、このコードは、タイヤの硬化を受けている。
【００９２】
同様に、曲線１２，１３は、それぞれ、初期状態及びタイヤから取り出された状態の基準コードに対応している。
【００９３】
これらの曲線から明らかなこととして、本発明のコードの構造的伸び率は、基準コードの伸び率よりも大きい。さらに、本発明のコードの弾性率又は最大接線モジュラスは、１００ＧＰａに等しく、基準コードの弾性率又は最大接線モジュラスは、９０ＧＰａに等しい。
【００９４】
これらの値の差は、本発明のコードの場合、ツイスティングによる組み立て方法及び組み立てピッチの差によって説明でき、これらは、本発明のコードの場合に大きい。
【００９５】
タイヤから取り出されたコードから取られた測定値に関し、本発明のコードの構造的伸び率は、高いままであるが、弾性率の値は、基準コードの弾性率と比較して本発明のコードについては低く、基準コードの場合には８５ＧＰａであるのに比べて本発明のコードでは７８ＧＰａである。
【００９６】
タイヤから取り出されたコードに関するかなり低い最大接線モジュラスが大きな構造的伸び率と組み合わさることによって、構成が同一であるがツイスティングステップなしで作られたコードと比較して、タイヤを特に特に周方向補強要素層の端のところで変形させる接触パッチの通過時に周方向補強要素層中の補強要素の受ける張力を減少させることができる。
【００９７】
本発明によれば、本発明のコードは、これらの初期状態とこれらがタイヤから取り出された状態との間において、２２（１００−７８）ＧＰａに等しい減少を示し、従って、最大接線モジュラスに関して１５ＧＰａを超える減少を示している。
【００９８】
図１に示されている本発明に従って製造されたタイヤであって、上述した本発明の補強コードを備えた状態で製造された周方向補強要素の層を有するタイヤについて試験を行った。同一の試験を、同一であるが、周方向補強要素の層のコードが上述した基準コードであり補強材を構成する層の全てがトレッドの表面の曲率半径とは異なる曲率半径（なお、これら曲率半径は、ほぼ無限大である）を有する異なる構成で製造された基準タイヤについて行った。
【００９９】
初期実験では、タイヤの各々についてフライホイール転動試験を実施し、これらタイヤが直線経路と同等の道筋を辿るようにし、この種の試験を加速するためにタイヤには通常の荷重よりも大きな荷重を加えた。
【０１００】
基準タイヤに関する荷重は、試験の開始時には３６００ｋｇであり、この荷重を試験の終了時には４３５０ｋｇの荷重まで増大させた。
【０１０１】
本発明のタイヤに関する荷重は、試験の開始時には３８００ｋｇであり、この荷重を試験の終了時には４８００ｋｇの荷重まで増大させた。
【０１０２】
これら初期試験の結果の示すところによれば、本発明のタイヤが高い応力を受けたとはいえ、２つの形式のタイヤについて得られた結果は、同等であった。
【０１０３】
さらに、荷重及びコーナリング角度をタイヤに与えた試験機械で耐久性試験を行った。基準タイヤよりも荷重を６％高くすると共にコーナリング角度を１０％大きくして本発明のタイヤに対して試験を行った。
【０１０４】
この場合も又、得られた試験結果の示すところによれば、本発明のタイヤが高い応力を受けたとはいえ、２つの形式のタイヤは、極めて類似した結果を示した。
【図１】
0005805069.tif 000002
【図２】
0005805069.tif 000003